(57)【要約】  本発明は、ネオヘキセンを含む反応混合物を形成するために、イソブテンを、タングステン水素化物、有機金属タングステン化合物、及び有機金属タングステン水素化物から選択されるタングステン化合物を含む担持触媒、及び、アルミニウムの酸化物を含む支持体と接触することを含み、好ましくは、ネオヘキセンを単離するために、反応混合物からネオヘキセンを分離することを含む、ネオヘキセンの製造方法に関する。接触により、特に、単一の（反応）工程において、ネオヘキセンへの高いモル選択性で、ネオヘキセンを直接的に生産することができる。接触は、５０乃至６００℃の温度、０．０１乃至１００ＭＰａの全絶対圧下で行われる。【選択図】なし【特許請求の範囲】
【請求項１】
ネオヘキセンを含む反応混合物を形成するために、イソブテンを、タングステン水素化物、有機金属タングステン化合物、及び有機金属タングステン水素化物から選択されるタングステン化合物を含む担持金属触媒、及び、アルミニウムの酸化物を含む支持体と接触することを特徴とする、ネオヘキセンの製造方法。
【請求項２】
前記触媒が、タングステン化合物がグラフト化されるアルミニウムの酸化物を含んだ支持体を含むことを特徴とする、請求項１記載の製造方法。
【請求項３】
前記支持体が、単純なアルミニウムの酸化物、アルミニウムの混合酸化物、及び元素周期表の第１３乃至１７族の１以上の元素により改質されたアルミニウムの酸化物から選択されることを特徴とする、請求項１又は２記載の製造方法。
【請求項４】
前記支持体が、多孔性アルミナ、半多孔性アルミナ、非多孔性アルミナ、及びメソ多孔性アルミナから選択されることを特徴とする、請求項１乃至３のいずれか一項に記載の製造方法。
【請求項５】
前記支持体が、γ−アルミナ（ガンマアルミナ）、η−アルミナ（エータアルミナ）、δ−アルミナ（デルタアルミナ）、θ−アルミナ（シータアルミナ）、κ−アルミナ（カッパアルミナ）、ρ−アルミナ（ローアルミナ）、χ−アルミナ（クシー又はサイアルミナ）、及び、α−アルミナ（アルファアルミナ）から選択される多孔性アルミナ又は非多孔性アルミナであることを特徴とする、請求項１乃至４のいずれか一項に記載の製造方法。
【請求項６】
有機金属タングステン化合物及び有機金属タングステン水素化物から選択されるタングステン化合物が、同一の又は異なる、直鎖又は分岐で、飽和又は不飽和の、１以上の炭化水素ラジカルを含むことを特徴とする、請求項１乃至５のいずれか一項に記載の製造方法。
【請求項７】
前記タングステン化合物が、少なくとも１個の酸素原子、及び／又は少なくとも１個の窒素原子を含み、同一の又は異なる、１以上の配位子を含むことを特徴とする、請求項１乃至６のいずれか一項に記載の製造方法。
【請求項８】
前記配位子が、オキソ、アルコキソ、アリールオキソ、アラルキルオキソ、ニトリド、イミド、及びアミド配位子から選択されることを特徴とする、請求項７記載の製造方法。
【請求項９】
前記接触が、５０乃至６００℃の範囲において選択される温度で行われることを特徴とする、請求項１乃至８のいずれか一項に記載の製造方法。
【請求項１０】
前記接触が、０．０１乃至１００ＭＰａの範囲において選択される全絶対圧下で行われることを特徴とする、請求項１乃至９のいずれか一項に記載の製造方法。
【請求項１１】
前記接触が、イソブテンと触媒のタングステンのモル比が１乃至１０７の範囲において選択されるような、イソブテン及び触媒の量で行われることを特徴とする、請求項１乃至１０のいずれか一項に記載の製造方法。
【請求項１２】
前記接触が、イソブテンが導入される触媒を含む反応ゾーンで行われることを特徴とする、請求項１乃至１１のいずれか一項に記載の製造方法。
【請求項１３】
イソブテンが、０．１乃至１０５の範囲において選択される、触媒のタングステンのモル当たり及び分当たりのイソブテンの導入モル比で、反応ゾーンに導入されることを特徴とする、請求項１２記載の製造方法。
【請求項１４】
前記接触が、水素の存在下で、特に、０．１ｋＰａ乃至１０ＭＰａの範囲において選択される水素分圧下で行われることを特徴とする、請求項１乃至１３のいずれか一項に記載の製造方法。
【請求項１５】
ネオヘキセンが、反応混合物の同一の又は異なる１以上の連続的な分画により、反応混合物から分離されることを特徴とする、請求項１乃至１４のいずれか一項に記載の製造方法。
【請求項１６】
ネオヘキセンが、反応ゾーンとは別個の独立した、又は反応ゾーンの一部に配置された、少なくとも１つの分画ゾーンで、反応混合物から分離されることを特徴とする、請求項１乃至１５のいずれか一項に記載の製造方法。
【請求項１７】
ネオヘキセンの分離が、１以上の蒸留塔で行われることを特徴とする、請求項１５又は１６記載の製造方法。
【請求項１８】
ネオヘキセンの分離が、蒸留塔反応器で行われることを特徴とする、請求項１５又は１６記載の製造方法。
【請求項１９】
反応混合物から未反応のイソブテンを分離した後、イソブテンを再利用して触媒と接触することを含む、請求項１乃至１８のいずれか一項に記載の製造方法。
【請求項２０】
単一成分としてネオヘキセンを含むＣ５＋炭化水素生産物を反応混合物から分離及び単離することを含む、請求項１乃至１９のいずれか一項に記載の製造方法。
【請求項２１】
単一成分をガソリンと混合して、ガソリンのオクタン価を増加すること、又は、ガソリンブレンド基材としての単一成分を使用することを更に含む、請求項２０記載の製造方法。
【請求項２２】
単一成分としてネオヘキセンを含むＣ５＋炭化水素生産物を反応混合物から分離し、少なくとも１つの分離された画分をガソリンと混合して、ガソリンのオクタン価を増加するために、又は、ガソリンブレンド基材としての少なくとも１つの分離された画分を使用するために、単一成分から少なくとも１つの分離された画分を分離及び単離することを含む、請求項１乃至１９のいずれか一項に記載の製造方法。
【発明の詳細な説明】
【技術分野】
【０００１】
本発明は、ネオヘキセンの製造方法に関する。
【背景技術】
【０００２】
３，３−ジメチル−１−ブテンとも呼ばれるネオヘキセンは、分岐α−オレフィン（アルファオレフィン）類に属し、すなわち、１番目の炭素原子に位置するオレフィン二重結合、及び１以上の炭化水素分岐を有するオレフィンである。接頭辞“ネオ”の定義によれば、ネオヘキセンは、ラジカル−Ｃ（ＣＨ３）３に対応する特定の末端分岐を有する。ネオヘキセンは、一般式（１）に一致する。
【０００３】
式（１）
【化１】
2010513254.tif 000002
【０００４】
ネオヘキセンは、非常に高いオクタン価であることが周知である。例えば、ＲＯＮ（リサーチオクタン価）が１１１．７、ＭＯＮ（モーターオクタン価）が９３．３［Ｅ．Ｆ．Ｏｂｅｒｔの「内燃機関と大気汚染」（Ｉｎｔｅｒｎａｌ  Ｃｏｍｂｕｓｔｉｏｎ  Ｅｎｇｉｎｅｓ  ａｎｄ  Ａｉｒ  Ｐｏｌｌｕｔｉｏｎ，  １９７３）による］、及び、２０℃で、４８ｋＰａの比較的低い蒸気圧である。このような理由で、ネオヘキセンは、石油産業界において魅力的な製品であり、特に、ガソリンの添加剤として自動車に用いられる。また、ネオヘキセンは、特に、“Ｔｏｎａｌｉｄｅ”（登録商標）という商品名の合成麝香系の香料の合成において重要な中間生成物として用いられる。また、ネオヘキセンは、特に、“Ｔｅｒｂｉｎａｆｉｎｅ”（登録商標）という商品名で、殺菌剤として用いられる。したがって、簡便で、直接的で、かつ安価なネオヘキセンの製造方法の開発が強く望まれていた。
【０００５】
米国特許第７，０４１，８６１号Ｂ２明細書は、オレフィンメタセシス工程、及び、特に、２つの工程を含むネオヘキセンの製造方法を開示する。第一に、第一工程は、エチレン、２，３−ジメチル−２−ブテン（又はテトラメチルエチレン）、イソブテンのＣ８オリゴマー、特に、ジイソブテン（又は２−メチル−４，４−ジメチル−２−ペンテン）、及びイソブテンの高重合のＣ１２オリゴマーの混合物を生成するように、イソブテン自体とイソブテンのメタセシスを含む。前述の混合物の成分を分離し、特に、高重合のオリゴマーを除去した後、ネオヘキセンを生成するためのジイソブテンとエチレン間のメタセシスである第二工程が行われる。オレフィンメタセシス工程では、コバルト、モリブデン若しくはレニウムの担持酸化物、又は、コバルト及びモリブデンの担持酸化物の混合物から選択されるメタセシス触媒と、シリカ又はアルミナの支持体を用いることができることは、より一般的である。ネオヘキセンの製造の第一工程は、図５に表すように、酸性の陽イオン樹脂系の触媒が用いられる。２つの異なる反応工程、及び高重合のオリゴマーの中間除去を含むので、ネオヘキセンの製造方法は複雑であると考えられる。
【０００６】
国際公開第９８／０２２４４号パンフレットは、シリカでグラフト化されたタンタル又はタングステンの水素化物等の、固形酸化物でグラフト化され分散された金属水素化物を含む金属触媒の存在下でのアルカンのメタセシスの工程を開示する。しかしながら、かかる工程は、アルカンの製造には関連するが、オレフィンには関連せず、ましてや、ネオヘキセン等の分岐α−オレフィンには関連しない。
【０００７】
国際公開第２００４／０８９５４１号パンフレットは、タングステン水素化物、及び酸化アルミニウム系の支持体を含む担持アルカンメタセシス触媒を開示する。かかる触媒は、炭化水素のメタセシスの反応において用いられ、通常の炭化水素（すなわち、非分岐炭化水素）の生成において、前述の条件で非常に高い選択性を示すことが示されている。また、オレフィン製造のための前述の触媒の使用は、想定も示唆もされておらず、ましてや、分岐α−オレフィン、特に、ネオヘキセンについては、想定も示唆もされていない。
【０００８】
米国特許第６，８７８，６６０号Ｂ２明細書は、固体支持体に固定された、少なくとも１個のカルベン基を有する活性レニウム化合物を含む触媒を開示する。前述の触媒は、オレフィンメタセシス反応、特に、自己メタセシス（ｓｅｌｆ−ｍｅｔａｔｈｅｓｉｓ）反応で用いられ、オレフィンは、モル質量が異なる２つのオレフィンに変換される（例えば、プロピレンは、エチレンと２−ブテンに変換される）。また、かかる触媒は、共メタセシス（ｃｏ−ｍｅｔａｔｈｅｓｉｓ）（又は交差メタセシス）反応で用いられ、２つの異なるオレフィンは、２つの別のオレフィンに変換される（例えば、プロピレン及び１−ブテンは、エチレンと２−ペンテンに変換される）。様々なメタセシス反応でシリカに担持されたレニウム触媒の使用例が示される：３−ヘキセンと４−オクテンに変換される３−ヘプテンのメタセシス、２−ブテンとエチレンに変換されるプロピレンのメタセシス、及び、エチレン、２−メチル−２−ブテン及び２−ブテンに変換されるプロピレン及びイソブテンの共メタセシスがみられる。α−オレフィンの本発明の方法による製造は、想定も示唆もされておらず、ましてや、分岐α−オレフィン、特に、ネオヘキセンについては、想定も示唆もされていない。
【０００９】
国際公開第２００６／０１３２５１号パンフレットは、エチレンをプロピレンに変換する方法であって、エチレンは、酸化アルミニウム系の支持体でグラフト化されたタングステン水素化物を含む担持金属化合物を開示する。この特許出願によれば、反応は、少なくとも一部において、ブテンへのエチレンの二量体化の第一工程、そして、その後のエチレンとプロピレンに誘導するブテン間の反応を含むと想定される。かかる工程は、分岐α−オレフィン、特に、ネオヘキセンの製造が到底想定されるものではない。
【００１０】
国際公開第２００６／０１３２６３号パンフレットは、酸化アルミニウムに担持されたタングステン水素化物系の触媒の支持体存在下での、オレフィン二重結合、特に、オレフィンを含む化合物のメタセシスの工程を開示する。工程で用いるオレフィンは、非常に一般的に説明され、すなわち、Ｃｓｐ２＝Ｃｓｐ２型（オレフィン構造）のオレフィン二重結合を含む直鎖又は分岐炭化水素鎖を有するオレフィンで、式がＲ１Ｒ２Ｃ＝ＣＲ３Ｒ４であり、Ｒｉ（ｉ＝１〜４）は、同一であるか異なり、水素、メチル、エチル、プロピル、イソプロピル、ブチル、ｓｅｃ−ブチル、イソブチル、ペンチル、ｓｅｃ−ペンチル、イソペンチル、又はネオペンチルである。特に、メタセシスの様々な例が示される：エチレン及びブテンに変換されるプロピレンのメタセシス、並びに、プロピレンに変換されるエチレン及び２−ブテンの共メタセシス。イソブテンのメタセシスにおける反応での前述の触媒の使用は、想定も示唆もされておらず、ましてや、分岐α−オレフィンの製造の目的、特に、ネオヘキセン等の“ネオ”型の分岐については、想定も示唆もされていない。
【先行技術文献】
【特許文献】
【００１１】
【特許文献１】米国特許第７，０４１，８６１号Ｂ２明細書
【特許文献２】国際公開第９８／０２２４４号パンフレット
【特許文献３】国際公開第２００４／０８９５４１号パンフレット
【特許文献４】米国特許第６，８７８，６６０号Ｂ２明細書
【特許文献５】国際公開第２００６／０１３２５１号パンフレット
【特許文献６】国際公開第２００６／０１３２６３号パンフレット
【発明の概要】
【発明が解決しようとする課題】
【００１２】
米国特許第７，０４１，８６１号Ｂ２明細書の教示に反し、今般、特に、単一の（反応）工程を含む簡便な工程により、イソブテンをネオヘキセンに直接的に変換することが可能であることが予期しない方法で見出された。また、米国特許第６，８７８，６６０号Ｂ２明細書及び国際公開第２００６／０１３２６３号パンフレットの教示に反し、今般、イソブテン等のオレフィンをα−オレフィンに、特に、分岐α−オレフィンに変換すること、特に、ネオヘキセン等の“ネオ”型の分岐が可能であることが驚くべき方法で見出された。したがって、酸化アルミニウム系の固体に担持された特定のタングステン触媒の存在下で行われるイソブテンの触媒反応により、特に、単一の（反応）工程で、高い選択性で、直接的にネオヘキセン等の分岐α−オレフィンを製造することを初めて可能とした。
【課題を解決するための手段】
【００１３】
本発明は、ネオヘキセンを含む反応混合物を形成するために、イソブテンを、タングステン水素化物、有機金属タングステン化合物、及び有機金属タングステン水素化物から選択されるタングステン化合物を含む担持金属触媒、及び、酸化アルミニウムを含む支持体と接触し、ネオヘキセンを、好ましくは、反応混合物から分離及び単離することを特徴とする、ネオヘキセンの製造方法に関する。
【発明を実施するための形態】
【００１４】
本発明の製造方法では、イソブテンを単独又は実質的に単独で用いることが好ましい。すなわち、イソブテンが任意に他の炭化水素、特に、他のオレフィンと混合されてもよい。そのため、イソブテンは、前述の混合物において、モルで全オレフィンの８０％超、好ましくは９０％超、特に、９５％超に相当する。
【００１５】
非常に有利な方法で、本発明の方法は、ネオヘキセンを含む反応混合物を形成するために、好ましくは、該混合物からネオヘキセンを分離及び単離するために、特に、イソブテンと触媒の接触を含む単一の（反応）工程により行われる。
【００１６】
本発明の方法によれば、イソブテンと触媒の接触により、ネオヘキセン及び２，３−ジメチル−２−ブテン（又はテトラメチルエチレン）、２，３−ジメチル−１−ブテン、エチレン、並びに、任意にジイソブテン（２−メチル−４，４−ジメチル−２−ペンテン）及び未反応のイソブテン等の一般的な他の化合物を含む反応混合物が直接的に形成する。したがって、得られる反応混合物におけるネオヘキセンのモル比は、一般に、少なくとも５％であり、好ましくは少なくとも１５％であり、５乃至３５％、時に約５０％までよく変動する。また、反応混合物は、３０乃至４０％の２，３−ジメチル−１−ブテン、７乃至１０％の２，３−ジメチル−２−ブテン、１０乃至３０％のエチレン、及び５乃至１０％のジイソブテンを含む（％はモルでのものを表す）。反応混合物は、一般に、高重合のイソブテンのオリゴマー、特に、Ｃ１２以上を含まず、少なくとも検出されない程度に低い濃度を含む。これは、前述のオリゴマーの分離についての特定の工程を回避できるので、本発明の方法の明確な利点を表すものである。
【００１７】
ネオヘキセンは、比較的高いモル選択性（ｍｏｌａｒ  ｓｅｌｅｃｔｉｖｉｔｙ）、特に、５％以上、好ましくは１５％以上又は２０％より高いモル選択性で生産される。ネオヘキセンにおけるモル選択性（％で表される）は、一般に、生成される全ての炭化水素の全モル数に対する生成されるネオヘキセンのモル数の比（１００倍される）を意味し、かかる比は、次の式（２）に従って算出される。
【００１８】
式（２）
【化２】
2010513254.tif 000003
【００１９】
また、同様の方法で、より一般的な方法で、接触時に生成されるオレフィン（Ｏ）におけるモル選択性（％で表される）は、生成される全ての炭化水素の全モル数に対する前述の生成されるオレフィン（Ｏ）のモル数の比（１００倍される）として定義され、かかる比は、次の式（３）に従って算出される。
【００２０】
式（３）
【化３】
2010513254.tif 000004
【００２１】
イソブテンの接触は、酸化アルミニウムを含む固体で担持された特定のタングステン触媒で行なわれる。前述の触媒により確実に、今般、上述のとおり、特に、単一の（反応）工程において、比較的高い選択性で、イソブテンをネオヘキセンに直接的に変換することができることが見出された。
【００２２】
触媒は、好ましくは、上述のとおり、タングステン化合物がグラフト化される（又は固定される）酸化アルミニウムを含んだ支持体を含む。したがって、触媒のタングステン原子は、特に、単一のタングステン−酸素結合（Ｗ−ＯＡ１）により、酸化アルミニウムの少なくとも１個の酸素原子に結合される。また、タングステン原子は、特に、単一のタングステン−水素結合（Ｗ−Ｈ）により、タングステン水素化物又は有機タングステン水素化物の少なくとも１個の水素原子、及び／又は、特に、一重、二重又は三重のタングステン−炭素結合により、有機タングステン化合物又は有機タングステン水素化物の少なくとも１個の炭素原子に結合される。
【００２３】
触媒の支持体は、酸化アルミニウムを含む固体支持体であり、特に、酸化アルミニウムは、支持体の表面で直接接触可能である。支持体は、好ましくは、特に、構造の全体にわたって均質な組成を有する均質の酸化アルミニウム支持体から選択される。また、支持体は、特に、酸化アルミニウムが主成分であり、好ましくは、酸化アルミニウムが支持体の表面で分散された、不均質の酸化アルミニウム支持体から選択され得る。したがって、例えば、酸化アルミニウムは、金属酸化物又は耐火性酸化物、硫化物、炭化物、窒化物及び塩類、炭素、金属、開孔又は閉鎖されたメソ多孔質構造体ＭＣＭ２１及びＭＣＭ２２、有機／無機ハイブリッド材料、並びに分子ふるいから選択される、特に、シリカ及び金属酸化物又は耐火性酸化物から選択される支持体である固体支持体において分散され、担持され、又はグラフト化される。
【００２４】
支持体は、０．１乃至５０００ｍ２／ｇの、好ましくは１乃至３０００ｍ２／ｇの、特に、１乃至１０００ｍ２／ｇの範囲において選択される、ＩＳＯ規格９２７７（１９９５）により測定される比表面積（Ｂ．Ｅ．Ｔ）であり、最大比表面積は、拡散が反応を制御しない場合であることが好ましい。
【００２５】
特に、支持体は、単純な酸化アルミニウム、混合酸化アルミニウム、及び、元素周期表の特に第１３乃至１７族の、好ましくは第１５乃至１７族の１以上の元素により改質された酸化アルミニウムから選択される。本明細書において、元素周期表は、１９９１年にＩＵＰＡＣにより示された、及び、例えば、Ｄａｖｉｄ  Ｒ．  Ｌｉｄｅの［「化学と物理学のＣＲＣハンドブック」（“ＣＲＣ  Ｈａｎｄｂｏｏｋ  ｏｆ  Ｃｈｅｍｉｓｔｒｙ  ａｎｄ  Ｐｈｙｓｉｃｓ”第７６版、１９９５−１９９６、ＣＲＣ  Ｐｒｅｓｓ，  Ｉｎｃ．，  ＵＳＡ）］により発行されたものをいう。
【００２６】
支持体は、好ましくは、単純な酸化アルミニウムから選択される。単純なアルミナとも呼ばれる単純な酸化アルミニウムは、実質的に他の酸化物を含まず、特に、一般に不純物として含まれる１以上の酸化物を２重量％未満含む酸化アルミニウムと一般に理解される。酸化アルミニウムが２重量％の、又は１以上の他の酸化物を含む場合、その酸化物は、一般に、混合酸化アルミニウム、少なくとも１つの他の酸化物と結合する酸化アルミニウムとみなされる。単純な酸化アルミニウムは、特に、多孔性アルミナ、半多孔性アルミナ、非多孔性アルミナ、及びメソ多孔性アルミナから選択される。
【００２７】
したがって、支持体は、“活性化アルミナ”又は“遷移アルミナ”とよく呼ばれる多孔性アルミナであり得る。多孔性アルミナは、一般に、様々な型の部分的に水酸化された酸化アルミニウム（Ａｌ２Ｏ３）に相当する。部分的に水酸化された酸化アルミニウムは、例えば、三水酸化アルミニウム、酸化アルミニウムの水酸化物（又は酸化アルミニウムの水和物）、及びゲル状の水酸化アルミニウム（又はアルミナゲル）等の水酸化アルミニウムから選択される先駆物質の熱処理（又は脱水処理）を特に含む活性化処理により、一般に得られる。活性化処理により、先駆物質に含まれる水や水酸基の一部を除去し、残留水酸基及び多孔質構造を残存することを可能にする。最終的に、フレームアルミナ（ｆｌａｍｅ  ａｌｕｍｉｎａ）が使用される場合、多孔質構造は存在し得ない。このような場合は、前処理により水酸基が除去される。多孔性アルミナの表面は、一般に、アルミニウム原子と、酸素原子と、特定の結晶形態により結合し酸性部位及び塩基部位が存在する水酸化物イオンの複合体混合物を含む。異なる結晶形態は、一般に、先駆物質の選択及び活性化処理の条件に依存する。例えば、空気又は不活性ガス等の他のガスの気流の使用、圧力、又は１００乃至１０００℃、好ましくは１５０乃至１０００℃の範囲において選択される温度である。支持体は、特に、γ−アルミナ（ガンマアルミナ）、η−アルミナ（エータアルミナ）、δ−アルミナ（デルタアルミナ）、θ−アルミナ（シータアルミナ）、κ−アルミナ（カッパアルミナ）、ρ−アルミナ（ローアルミナ）、α−アルミナ（アルファアルミナ）、及びχ−アルミナ（クシー又はサイアルミナ）から選択される多孔性アルミナであり得る。支持体は、好ましくは、γ−アルミナ及びη−アルミナから選択される支持体である。多孔性アルミナは、１００乃至１０００ｍ２／ｇ、好ましくは１００乃至５０００ｍ２／ｇ、特に、２００乃至３０００ｍ２／ｇ、特に、３００乃至１０００ｍ２／ｇの範囲において選択される比表面積（Ｂ．Ｅ．Ｔ．）である。また、多孔性アルミナは、１．５ｃｍ３／ｇ以下、好ましくは１．２ｃｍ３／ｇ以下、特に、１．０ｃｍ３／ｇ以下の比細孔容積である。
【００２８】
また、支持体は、半多孔性アルミナであり得る。半多孔性アルミナは、一般に、上述した活性化処理で、特に、６００乃至１０００℃の範囲の温度で得られる。半多孔性アルミナは、一般に、多孔性アルミナと非多孔性アルミナが１０／９０乃至９０／１０、特に、２０／８０乃至８０／２０の範囲の重量比である、上述のうちの１つのような多孔性アルミナと、特に、α−アルミナ（アルファアルミナ）及びγ−アルミナ（ガンマアルミナ）から選択される非多孔性アルミナの混合物を含む。
【００２９】
また、支持体は、“か焼アルミナ”又は“フレームアルミナ”という用語で一般に公知である、非多孔性アルミナであり得る。非多孔性アルミナは、α−アルミナ（アルファアルミナ）、又はγ−アルミナ（ガンマアルミナ）である。α−アルミナは、“コランダム”という名で、天然状態で存在し、他の酸化物等の不純物を２重量％未満、好ましくは１重量％未満の割合で含む。また、α−アルミナは、特に、１０００℃超、好ましくは１１００℃以上の温度で、特に、アルキルアルミニウム（ａｌｕｍｉｎｉｕｍ  ａｌｋｙｌ）、アルミニウム塩類、酸化アルミニウムの水酸化物、三酸化アルミニウム、及び酸化アルミニウムから選択される先駆物質の熱処理、酸化処理、か焼処理により一般に合成される。非多孔性アルミナは、０．１乃至３００ｍ２／ｇ、好ましくは０．５乃至３００ｍ２／ｇ、特に、０．５乃至２５０ｍ２／ｇの範囲において選択される比表面積（Ｂ．Ｅ．Ｔ．）である。
【００３０】
また、支持体は、特に、１００乃至８００ｍ２／ｇの範囲において選択される比表面積（Ｂ．Ｅ．Ｔ．）、及び、特に、２ｎｍ乃至０．０５μｍの範囲において選択される幅の細孔である、メソ多孔性アルミナであり得る。
【００３１】
支持体は、混合酸化アルミニウムから選択され得る。混合酸化アルミニウムは、一般に、２乃至８０％未満、好ましくは２乃至５０％未満、特に、２乃至４０％未満又は２乃至３０％未満の範囲において選択される重量割合の少なくとも１つの他の酸化物と結合する酸化アルミニウムを意味する。別の単一の酸化物又は複数の酸化物は、元素周期表の炭素以外の第１乃至１３族及び第１４族の金属から選択される元素（Ｍ）の酸化物である。元素（Ｍ）は、特に、アルカリ金属、アルカリ土類金属、遷移金属、ランタニド、及びアクチニド、好ましくは、ケイ素、ホウ素、ガリウム、ゲルマニウム、チタン、ジルコニウム、セリウム、バナジウム、ニオブ、タンタル、クロム、モリブデン、及びタングステンから選択される。特に、混合酸化アルミニウムは、無水アルミン酸塩、スピネル、シリカアルミナ、及びアルミノケイ酸塩から選択される。
【００３２】
また、支持体は、特に、元素周期表の第１３乃至１７族、好ましくは第１５乃至１７族の１以上の元素で改質された酸化アルミニウムから選択され得る。ホウ素、リン、硫黄、フッ素、及び／又は塩素により改質された酸化アルミニウムが選択される。支持体は、特に、アルミナの超強酸、又は、ホウ素、アルミニウムのホウ素酸化物、リン、アルミニウムのリン酸化物、リン酸、アルミニウムのリン酸酸化物、アルミニウムのピロリン酸酸化物、オルトリン酸、アルミニウムのオルトリン酸酸化物、硫黄、アルミニウムの硫黄酸化物、硫酸、アルミニウムの硫酸酸化物、塩素、アルミニウムの塩素酸化物、フッ素若しくはアルミニウムのフッ素酸化物、好ましくはアルミニウムの塩素酸化物から選択される。また、分子ふるいにおいて、非晶質、結晶性又は他の形態であるアルミニウムのリン酸酸化物が、触媒支持体として選択されてもよい。
【００３３】
支持体は、一般に、任意の形状及びサイズの粒子の形態である。粒子は、１０ｎｍ乃至１０ｍｍ、好ましくは２０ｎｍ乃至５ｍｍの範囲の非常に広い範囲において選択される平均サイズである。また、粒子は、球状、回転楕円状、半球状、円筒状、立方形状、リング状、ペレット状、ディスク状、若しくは顆粒形状、又は、米国特許第４，２４２，５３０号明細書に記載の蒸留塔反応器で用いられるような充填材料である。
【００３４】
触媒は、タングステン水素化物、有機金属タングステン化合物、及び有機金属タングステン水素化物から選択されるタングステン化合物を含む。触媒においてタングステンは、２乃至６、好ましくは４乃至６の酸化度である。
【００３５】
タングステン化合物は、タングステン原子が１個以上の水素原子に結合される、特に、単一の（Ｗ−Ｈ）結合によるタングステン水素化物から選択される１つである。タングステン原子当たりの結合される水素原子の数は、１乃至５個であり、好ましくは１乃至４個、特に、１乃至３個から選択される。それは、タングステンの酸化度に依存する。また、タングステン化合物が支持体で固定又はグラフト化される場合、タングステンと支持体間、特に、タングステン原子と酸化アルミニウムの１個以上の酸素原子間に存在する結合数に依存する。
【００３６】
また、タングステン化合物は、有機金属タングステン化合物から選択され得る。有機金属タングステン化合物は、一般に、タングステン原子が炭化水素ラジカルの少なくとも１個以上の炭素原子に結合される、特に、単結合、二重結合又は三重結合による有機金属タングステン化合物を意味する。タングステン原子当たりの結合される炭化水素ラジカルの数は、１乃至５個であり、好ましくは１乃至４個、特に、１乃至３個である。それは、タングステンの酸化度に依存し、任意にタングステン化合物が特に支持体で固定又はグラフト化される場合、タングステンと支持体間に存在する結合数に依存する。有機金属タングステン化合物は、同一の又は異なる、直鎖又は分岐で、飽和又は不飽和であって、特に、１乃至２０個、好ましくは１乃至１４個の炭素原子を含む１以上の炭化水素ラジカル（Ｒ）を含む。炭化水素ラジカル（Ｒ）は、１価、２価又は３価である。炭化水素ラジカル（Ｒ）は、直鎖又は分岐で、脂肪族、脂環式又は芳香族で、飽和又は不飽和の炭化水素ラジカル、特に、アルキル（１価）ラジカル、特に、例えば、メチル、エチル、ｎ−プロピル、イソプロピル、ｎ−ブチル、イソブチル、ネオペンチル、又はアリルのラジカルであるＣ１〜Ｃ１０、アルキリデン（２価）ラジカル、特に、例えば、メチリデン、エチリデン、ｎ−プロピリデン、イソプロピリデン、ｎ−ブチリデン、イソブチリデン、ネオペンチリデン、又はアリリデンのラジカルであるＣ１〜Ｃ１０、アルキリジン（３価）ラジカル、特に、例えば、エチリジン、プロピリジン、ブチリジン、ネオペンチリジン、又はアリリジンのラジカルであるＣ１〜Ｃ１０、アリール基（１価）ラジカル、特に、例えば、フェニルのラジカルであるＣ６〜Ｃ１２、アラルキル（１価）ラジカル、特に、Ｃ７〜Ｃ１４、アラルキリデン（２価）ラジカル、特に、Ｃ７〜Ｃ１４、アラルキリジン（３価）ラジカル、特に、Ｃ７〜Ｃ１４から選択される。また、炭水水素ラジカルは、好ましくはケトン、エステル及びアミンから選択される有機官能基を含む。
【００３７】
また、タングステン化合物は、有機金属タングステン水素化物から選択され得る。有機金属タングステン水素化物は、一般に、既に少なくとも１個の水素原子に結合されたタングステン原子が、炭化水素ラジカル、特に、上述の炭化水素ラジカル（Ｒ）の少なくとも１個の炭素原子に結合されるタングステン水素化物を意味する。有機金属タングステン水素化物は、同一の又は異なる、直鎖又は分岐で、飽和又は不飽和であって、特に、１乃至２０個、好ましくは１乃至１４個の炭素原子を含む１以上の炭化水素ラジカル（Ｒ）を含む。炭化水素ラジカル（Ｒ）は、１価、２価又は３価であり、上述のものから選択される。タングステン原子当たりの結合される水素及び炭化水素ラジカルの原子の総数は、２乃至５個、好ましくは２乃至４個、特に、２乃至３個である。タングステン原子当たりの結合される水素原子及び炭素原子の数はそれぞれ、上述されたタングステン原子当たりの結合される水素原子及び炭素原子のそれぞれの総数の条件に基づいて、１乃至４個及び４乃至１個、好ましくはそれぞれ１乃至３個及び３乃至１個、特に、それぞれ１乃至２個及び２乃至１個である。特に、有機金属タングステン水素化物から選択されるタングステン化合物を有する触媒を使用するのが好ましい。
【００３８】
触媒は、上述されるタングステン化合物であり、また、“補助的な”配位子等の１以上の配位子を含み、好ましくは、少なくとも１個の酸素原子、及び／又は少なくとも１個の窒素原子を含む。配位子は、同一である又は異なり、好ましくは、オキソ、アルコキソ、アリールオキソ、アラルキルオキソ、ニトリド、イミド、及びアミド配位子から選択される。オキソ、アルコキソ、アリールオキソ、アラルキルオキソ、ニトリド、イミド、及びアミド配位子はそれぞれ、一般に次の事項を意味する：
−  一般式が＝Ｏである２価のオキソラジカル、
−  一般式が＝ＯＲ’である１価のアルコキソ、アリールオキソ、又はアラルキルオキソラジカル、
−  一般式が≡Ｎである３価のニトリドラジカル、
−  一般式が＝ＮＲ”である２価のイミドラジカル、及び、
−  一般式が＝ＮＲ１Ｒ２である１価のアミドラジカル（なお、これらの一般式については後で説明する）。
【００３９】
タングステン化合物におけるオキソ、アルコキソ、アリールオキソ、アラルキルオキソ、ニトリド、イミド、及び／又はアミド配位子の存在は、ネオヘキセンの製造方法において、触媒の挙動に良い影響を及ぼす。
【００４０】
少なくとも１つのオキソ配位子を含むタングステン化合物は、一般に、既に少なくとも１個の水素原子、及び／又は少なくとも１つの炭化水素ラジカル（Ｒ）に結合されたタングステン原子が、少なくとも１つの式（４）のオキソ配位子に結合される、上述のうちの１つのタングステン化合物を意味する。
【００４１】
式（４）
【化４】
2010513254.tif 000005
【００４２】
式中、Ｏは酸素原子を表す。したがって、前述した、及び少なくとも１つのオキソ配位子を含むタングステン水素化物、有機金属タングステン化合物、又は有機金属タングステン水素化物は、式（５）、（６）及び（７）にそれぞれ相当する。
【００４３】
式（５）
【化５】
2010513254.tif 000006
【００４４】
式（６）
【化６】
2010513254.tif 000007
【００４５】
式（７）
【化７】
2010513254.tif 000008
【００４６】
式中、Ｗはタングステン原子を表し、Ｏは酸素原子を表し、Ｈは水素原子を表し、Ｒは上述した炭化水素ラジカル（Ｒ）を表す。また、タングステン原子は、好ましくは支持体に、特に、タングステン原子が酸化アルミニウムの酸素原子に結合する（Ｗ−ＯＡｌ）少なくとも１つの単結合により（前述の式には示さない）、結合されると理解される。したがって、タングステン化合物は、式（５）によるオキソ−タングステン水素化物、式（６）によるヒドロカルビルオキソ−タングステン化合物、又は、式（７）によるヒドロカルビルオキソ−タングステン水素化物であることが考えられる。
【００４７】
タングステン原子当たりのオキソ配位子の数は、１、２又は３であり、好ましくは１又は２である。それは、タングステンの酸化度、タングステン原子と水素原子及び／又は炭化水素ラジカル（Ｒ）間にそれぞれ存在する（Ｗ−Ｈ）及び／又は（Ｗ−Ｒ）結合の数、及び、任意にタングステンと支持体間の結合の数に依存する。したがって、タングステン原子当たり１以上のオキソ配位子を含むタングステン化合物は、特に、モノ−、ビス−、又はトリス（オキソ）−タングステン化合物、好ましくは、モノ−又はビス（オキソ）−タングステン化合物である。
【００４８】
少なくとも１つのアルコキソ、アリールオキソ、又はアラルキルオキソ配位子を含むタングステン化合物は、一般に、既に少なくとも１個の水素原子、及び／又は少なくとも１つの炭化水素ラジカル（Ｒ）に結合されたタングステン原子が、少なくとも１つの式（８）のアルコキソ、アリールオキソ、又はアラルキルオキソ配位子に結合される、上述のうちの１つのタングステン化合物を意味する。
【００４９】
式（８）
【化８】
2010513254.tif 000009
【００５０】
式中、Ｏは酸素原子を表し、Ｒ’は、水素原子、又はアルキル、アリール及びアラルキルラジカルからそれぞれ選択される１価の炭化水素ラジカルを表す。特に、該１価の炭化水素ラジカル（Ｒ‘）は、直鎖又は分岐で、飽和又は不飽和であって、１乃至２０個の炭素原子、好ましくは１乃至１４個の炭素原子を含み、特に、アルキルラジカル、特に、Ｃ１〜Ｃ１０、アラルキルラジカル、特に、Ｃ７〜Ｃ１４、及び、アリールラジカル、特に、Ｃ６〜Ｃ１２から選択される。したがって、上述した、及び、少なくとも１つのアルコキソ、アリールオキソ又はアラルキルオキソ配位子を含むタングステン水素化物、有機金属タングステン化合物、又は有機金属タングステン水素化物は、式（９）、（１０）及び（１１）にそれぞれ相当する。
【００５１】
式（９）
【化９】
2010513254.tif 000010
【００５２】
式（１０）
【化１０】
2010513254.tif 000011
【００５３】
式（１１）
【化１１】
2010513254.tif 000012
【００５４】
式中、Ｗはタングステンを表し、Ｏは酸素原子を表し、Ｈは水素原子を表し、Ｒは、上述の炭化水素ラジカル（Ｒ）を表し、Ｒ’は、水素原子、又は前述の１価の炭化水素ラジカルを表す。また、タングステン原子は、好ましくは支持体に、特に、タングステン原子が酸化アルミニウムの酸素原子に結合する（Ｗ−ＯＡｌ）少なくとも１つの単結合により（前述の式には示さない）、結合されると理解される。したがって、タングステン化合物は、式（９）によるアルコキソ／アリールオキソ／アラルキルオキソ−タングステン水素化物、式（１０）によるヒドロカルビルアルコキソ／アリールオキソ／アラルキルオキソ−タングステン化合物、又は、式（１１）によるヒドロカルビルアルコキソ／アリールオキソ／アラルキルオキソ−タングステン水素化物であることが考えられる。
【００５５】
タングステン原子当たりのアルコキソ、アリールオキソ、アラルキルオキソ配位子は、１乃至４、好ましくは１乃至３、特に、１又は２である。それは、タングステンの酸化度、タングステン原子と水素原子及び／又は炭化水素ラジカル（Ｒ）間にそれぞれ存在する（Ｗ−Ｈ）及び／又は（Ｗ−Ｒ）結合の数、及び、任意にタングステンと支持体間の結合の数に依存する。したがって、タングステン原子当たり１以上のアルコキソ／アリールオキソ／アラルキルオキソ配位子を含むタングステン化合物は、特に、モノ−、ビス−、又はトリス（アルコキソ／アリールオキソ／アラルキルオキソ）−タングステン化合物、好ましくは、モノ−又はビス（アルコキソ／アリールオキソ／アラルキルオキソ）−タングステン化合物である。
【００５６】
少なくとも１つのニトリド配位子を含むタングステン化合物は、一般に、既に少なくとも１個の水素原子、及び／又は少なくとも１つの炭化水素ラジカル（Ｒ）に結合されたタングステン原子が、少なくとも１つの式（１２）のニトリド配位子に結合された、上述のうちの１つのタングステン化合物を意味する。
【００５７】
式（１２）
【化１２】
2010513254.tif 000013
【００５８】
式中、Ｎは窒素原子を表す。したがって、上述した、及び少なくとも１つのニトリド配位子を含むタングステン水素化物、有機金属タングステン化合物、有機金属タングステン水素化物は、式（１３）、（１４）及び（１５）にそれぞれ相当する。
【００５９】
式（１３）
【化１３】
2010513254.tif 000014
【００６０】
式（１４）
【化１４】
2010513254.tif 000015
【００６１】
式（１５）
【化１５】
2010513254.tif 000016
【００６２】
式中、Ｗはタングステン原子を表し、Ｎは窒素原子を表し、Ｈは水素原子を表し、Ｒは、上述の炭化水素ラジカル（Ｒ）を表す。また、タングステン原子は、好ましくは支持体に、特に、タングステン原子が酸化アルミニウムの酸素原子に結合する（Ｗ−ＯＡｌ）少なくとも１つの単結合により（前述の式には示さない）、結合されると理解される。したがって、タングステン化合物は、式（１３）によるニトリド−タングステン水素化物、式（１４）によるヒドロカルビルニトリド−タングステン化合物、又は、式（１５）によるヒドロカルビルニトリド−タングステン水素化物であると考えられる。
【００６３】
タングステン原子当たりのニトリド配位子の数は、１又は２、好ましくは１である。それは、タングステンの酸化度、タングステン原子と水素原子及び／又は炭化水素ラジカル（Ｒ）間にそれぞれ存在する（Ｗ−Ｈ）及び／又は（Ｗ−Ｒ）結合の数、及び、任意にタングステンと支持体間の結合の数に依存する。したがって、タングステン原子当たり１又は２のニトリド配位子を含むタングステン化合物は、特に、モノ−又はビス（ニトリド）−タングステン化合物、好ましくはモノ（ニトリド）−タングステン化合物である。
【００６４】
少なくとも１つのイミド配位子を含むタングステン化合物は、一般に、既に少なくとも１個の水素原子、及び／又は少なくとも１つの炭化水素ラジカル（Ｒ）に結合されたタングステン原子が、少なくとも１つの式（１６）のイミド配位子に結合された、上述のうちの１つのタングステン化合物を意味する。
【００６５】
式（１６）
【化１６】
2010513254.tif 000017
【００６６】
［式中、Ｎは窒素原子を表し、Ｒ”は、水素原子又は１価の炭化水素ラジカルを表す。該１価の炭化水素ラジカル（Ｒ”）は、直鎖又は分岐で、飽和又は不飽和であって、１乃至２０個の炭素原子、好ましくは１乃至１４個の炭素原子を含み、特に、アルキルラジカル、特に、Ｃ１〜Ｃ１０、アラルキルラジカル、特に、Ｃ７〜Ｃ１４、及び、アリールラジカル、特に、Ｃ６〜Ｃ１２から選択される。］したがって、上述した、及び、少なくとも１つのイミド配位子を含むタングステン水素化物、有機金属タングステン化合物、又は有機金属タングステン水素化物は、式（１７）、（１８）及び（１９）にそれぞれ相当する。
【００６７】
式（１７）
【化１７】
2010513254.tif 000018
【００６８】
式（１８）
【化１８】
2010513254.tif 000019
【００６９】
式（１９）
【化１９】
2010513254.tif 000020
【００７０】
式中、Ｗはタングステン原子を表し、Ｎは窒素原子を表し、Ｈは水素原子を表し、Ｒは、上述の炭化水素ラジカル（Ｒ）を表し、Ｒ”は、水素原子、又は上述の１価の炭化水素ラジカルを表す。また、タングステン原子は、好ましくは支持体に、特に、タングステン原子が酸化アルミニウムの酸素原子に結合する（Ｗ−ＯＡｌ）少なくとも１つの単結合により（前述の式には示さない）、結合されると理解される。したがって、タングステン化合物は、式（１７）によるイミド−タングステン水素化物、式（１８）によるヒドロカルビルイミド−タングステン化合物、又は、式（１９）によるヒドロカルビルイミド−タングステン水素化物であると考えられる。
【００７１】
タングステン原子当たりのイミド配位子の数は、１、２又は３であり、好ましくは１又は２である。それは、タングステンの酸化度、タングステン原子と水素原子及び／又は炭化水素ラジカル（Ｒ）間にそれぞれ存在する（Ｗ−Ｈ）及び／又は（Ｗ−Ｒ）結合の数、及び、任意にタングステンと支持体間の結合の数に依存する。したがって、タングステン原子当たり１以上のイミド配位子を含むタングステン化合物は、特に、モノ−、ビス−、又はトリス（イミド）−タングステン化合物、好ましくは、モノ−又はビス（イミド）−タングステン化合物である。
【００７２】
少なくとも１つのアミド配位子を含むタングステン化合物は、一般に、既に少なくとも１個の水素原子、及び／又は少なくとも１つの炭化水素ラジカル（Ｒ）に結合されたタングステン原子が、少なくとも１つの式（２０）のアミド配位子に結合された、上述のタングステン化合物を意味する。
【００７３】
式（２０）
【化２０】
2010513254.tif 000021
【００７４】
［式中、Ｎは窒素原子を表し、Ｒ１及びＲ２は、同一である又は異なり、水素原子、又は１価の炭化水素ラジカルを表す。該１価の炭化水素ラジカル（Ｒ１及びＲ２）は、直鎖又は分岐で、飽和又は不飽和であって、１乃至２０個の炭素原子、好ましくは１乃至１４個の炭素原子を含み、特に、アルキルラジカル、特に、Ｃ１〜Ｃ１０、アラルキルラジカル、特に、Ｃ７〜Ｃ１４、及び、アリールラジカル、特に、Ｃ６〜Ｃ１２から選択される。］したがって、上述したような、少なくとも１つのアミド配位子を含むタングステン水素化物、有機金属タングステン化合物、又は有機金属タングステン水素化物は、式（２１）、（２２）及び（２３）にそれぞれ相当する。
【００７５】
式（２１）
【化２１】
2010513254.tif 000022
【００７６】
式（２２）
【化２２】
2010513254.tif 000023
【００７７】
式（２３）
【化２３】
2010513254.tif 000024
【００７８】
式中、Ｗはタングステン原子を表し、Ｈは水素原子を表し、Ｎは窒素原子を表し、Ｒは、上述の炭化水素ラジカル（Ｒ）を表し、Ｒ１及びＲ２は、同一である又は異なり、水素原子、又は上述の１価の炭化水素ラジカルを表す。また、タングステン原子は、好ましくは支持体に、特に、タングステン原子が酸化アルミニウムの酸素原子に結合する（Ｗ−ＯＡｌ）少なくとも１つの単結合により（前述の式には示さない）、結合されると理解される。］したがって、タングステン化合物は、式（２１）によるアミド−タングステン水素化物、式（２２）によるヒドロカルビルアミド−タングステン化合物、又は、式（２３）によるヒドロカルビルアミド−タングステン水素化物であると考えられる。
【００７９】
タングステン原子当たりのアミド配位子の数は、１乃至４であり、好ましくは１乃至３であり、特に、１又は２である。それは、タングステンの酸化度、タングステン原子と水素原子及び／又は炭化水素ラジカル（Ｒ）間にそれぞれ存在する（Ｗ−Ｈ）及び／又は（Ｗ−Ｒ）結合の数、及び、任意にタングステンと支持体間の結合の数に依存する。したがって、タングステン原子当たり１以上のアミド配位子を含むタングステン化合物は、特に、モノ−、ビス−、又はトリス（アミド）−タングステン化合物、好ましくは、モノ−又はビス（アミド）−タングステン化合物である。
【００８０】
タングステン水素化物、有機金属タングステン化合物、及び有機金属タングステン水素化物から選択されるタングステン化合物は、好ましくは、少なくとも１個の酸素原子、及び／又は少なくとも１個の窒素原子を含み、上述したようなオキソ、アルコキソ、アリールオキソ、アラルキルオキソ、ニトリド、イミド、及びアミド配位子から選択される、複数の、特に、２又は３の異なった配位子（又は、“補助的な”配位子）を含む。
【００８１】
タングステン水素化物及び有機金属タングステン水素化物から選択されるタングステン化合物を含む触媒は、赤外線分光法において、（Ｗ−Ｈ）結合の１以上の吸収バンド特性を示す。該吸収バンドの周波数は、タングステンの配位圏に従って変化し、タングステンの支持体との結合の数、並びに、任意に上述の炭化水素ラジカル（Ｒ）との結合の数、及び他の水素原子との結合の数に依存する。したがって、例えば、少なくとも２つの吸収バンドが１９０３及び１８０４ｃｍ−１でみられ、同じタングステン原子が、支持体の酸化アルミニウム（特に、α−アルミナ又はγ−アルミナ）に結合された酸素原子に結合する（Ｗ−ＯＡｌ）結合の環境において、（Ｗ−Ｈ）結合のバンド特性と考えられる。また、触媒における（Ｗ−Ｈ）結合は、タングステン水素化物（δＷ−Ｈ）の化学シフトの値が変化し、他の配位子及び調製条件に依存する５００ＭＨｚでのプロトンのＮＭＲにより特徴づけられる。一般的な例では、０．６ｐｐｍであり得る。
【００８２】
本発明で使用される触媒、及びその調製の手順は、例えば、国際公開第２００４／０８９５４１号パンフレットに記載されている。
【００８３】
したがって、例えば、触媒の調製は、次の工程を含む：
（１）酸化アルミニウム系支持体の空気又は酸素下でのか焼工程
例えば、α−アルミナ又はγ−アルミナであって、１乃至２４時間、好ましくは２００乃至１０００℃の範囲において選択される温度で、特に、３００乃至７００℃で行われ、か焼工程後は、好ましくは、１乃至２４時間、好ましくは２００乃至１０００℃の範囲において選択される温度で、特に、３００乃至７００℃で、窒素、アルゴン又はヘリウム等の不活性ガスの雰囲気下で、又は真空下で、脱ヒドロキシル工程が行われる、
（２）予め調製された支持体における有機金属タングステン先駆物質（Ｐｒ）の分散及びグラフト化工程
タングステンは、支持体でグラフト化された有機金属タングステン化合物を形成するために、少なくとも１つの炭化水素ラジカル（Ｒ）、及び任意に上述のような少なくとも１つの“補助的な”配位子に結合される、及び、任意に、
（３）支持体でグラフト化されたタングステン水素化物又は有機金属タングステン水素化物を形成するための、予め調製された化合物の水素化分解工程。
【００８４】
ネオヘキセンの製造方法は、イソブテンと触媒の接触を含む。接触は、反応ゾーン（Ｚ）において、様々な方法で、不連続的に、又は好ましくは連続的に行なわれる。例えば、イソブテンが触媒に、若しくは触媒がイソブテンに添加され、又は、イソブテンと触媒が同時に反応ゾーン（Ｚ）に添加される。
【００８５】
接触は、５０乃至６００℃、好ましくは７０乃至５５０℃、特に、１００乃至５００℃の範囲において選択される温度で行われる。また、接触は、０．０１乃至１００ＭＰａ、好ましくは０．１乃至５０ＭＰａ、特に、０．１乃至３０ＭＰａの範囲において選択される全絶対圧下で行われる。
【００８６】
また、接触は、不活性剤、液体又はガス、特に、窒素、アルゴン及びヘリウムから選択される不活性ガスの存在下で行われる。また、接触は、水素、又は、特に、シクロヘキサン、デカヒドロナフタレン及びテトラヒドロナフタレンから選択される環式炭化水素等の“その場で（ｉｎ  ｓｉｔｕ）”水素を形成する薬剤の存在下で有利に行われる。接触時に存在する水素は、特に、触媒の活性化又は再生の薬剤の役割を果たす。例えば、水素は、０．１ｋＰａ乃至１０ＭＰａの広い範囲、好ましくは１ｋＰａ乃至１ＭＰａにおいて選択される水素分圧での接触に用いられる。
【００８７】
また、接触は、イソブテンと触媒のタングステンのモル比が１乃至１０７、好ましくは２乃至１０５、特に、５乃至１０４の範囲において選択されるような、イソブテン及び触媒の量で行われる。また、接触は、触媒を含む反応ゾーン（Ｚ）で、かつ、イソブテンが好ましくは連続的に導入され、特に、例えば０．１乃至１０５、好ましくは１乃至１０５、特に、５乃至１０５の広い範囲において選択される、触媒のタングステンのモル当たり及び分当たりのイソブテンの導入モル比で行われる。
【００８８】
接触は、気相、気相／液相の混合相、液相、又は超臨界相で、選択される相に適応した反応ゾーン（Ｚ）において行われる。特に、接触は、主に気相で、反応ゾーン（Ｚ）において、特に、大気圧以上の圧力下、及びネオヘキセン、２，３−ジメチル−２−ブテン、２，３−ジメチル−１−ブテン及びジイソブテンの凝結気圧未満の圧力下で行われ得る。
【００８９】
また、接触は、気相／液相の混合相で、反応ゾーン（Ｚ）で、ネオヘキセン、イソブテン及びエチレンを主に気相中で維持するために、好ましくは、気相から少なくともネオヘキセンを分離及び単離するために、好ましくは、特に、２，３−ジメチル−２−ブテン、２，３−ジメチル−１−ブテン及びジイソブテンを含む該気相、液相から分離するために、２，３−ジメチル−２−ブテン及び２，３−ジメチル−１−ブテンの凝結気圧以上の圧力下で、及びネオヘキセンの凝結気圧未満の圧力下で行われ得る。
【００９０】
また、接触は、気相／液相の混合相で、反応ゾーン（Ｚ）で、イソブテン及びエチレンを主に気相中で維持するために、及び、２，３−ジメチル−２−ブテン、２，３−ジメチル−１−ブテン及びジイソブテンを含む主に液相中のネオヘキセンを回収するために、好ましくは、該液相から少なくともネオヘキセンを分離及び単離するために、ネオヘキセンの凝結気圧以上の圧力下で、及びイソブテンの凝結気圧未満の圧力下で行われ得る。
【００９１】
また、接触は、気相／液相の混合相で、反応ゾーン（Ｚ）で、反応混合物の残部が主に液相中に維持される一方で、エチレンを主に気相中で維持するために、イソブテンの凝結気圧以上の圧力下で、及びエチレンの凝結気圧未満の圧力下で行われ得る。
【００９２】
上述したような気相／液相の混合相における接触は、下記又は米国特許第４，２４２，５３０号明細書のとおりに、蒸留塔反応器において有利に行われる。
【００９３】
また、接触は、液相で、反応ゾーン（Ｚ）で、特に、エチレンの凝結気圧以上の圧力下で行われ得る。
【００９４】
また、接触は、超臨界相で、触媒がイソブテン中で懸濁される反応ゾーン（Ｚ）で、特に、工程において含まれる及び生産される全ての生産物の臨界温度よりも高い温度で、又は、工程において含まれる及び生産される全ての生産物の臨界圧よりも高い圧力で行われ得る。
【００９５】
接触を行うことは、特に、
（ｉ）反応混合物を好ましくは連続的に形成するために、触媒を含む反応ゾーン（Ｚ）にイソブテンを連続的に導入することにより、及び、
（ｉｉ）反応混合物の少なくとも一部を１以上の外部の、好ましくは反応ゾーン（Ｚ）の外側の連続的な分画に連続的に供するために、好ましくは、反応混合物の１以上の成分、特に、ネオヘキセンを好ましくは連続的に分離及び単離するために、前述のゾーン（Ｚ）から反応混合物の少なくとも一部を連続的に取り出すことにより有利であり得る。
【００９６】
また、接触を行うことは、特に、
（ｉ）反応混合物の残部が実質的に液相中で維持される一方で、反応混合物の１以上の成分、特に、エチレン、イソブテン、及び任意にネオヘキセンが気相中で実質的に維持される条件下で（すなわち、気相／液相の混合相とする条件下で）、反応混合物を好ましくは連続的に形成するために、触媒を含む反応ゾーン（Ｚ）にイソブテンを連続的に導入することにより、
（ｉｉ）任意に気相の少なくとも一部を少なくとも１つの外部の、好ましくは連続的な分画に供するために、好ましくは、気相の少なくとも一部の１以上の成分、特に、ネオヘキセンを好ましくは連続的に分離及び単離するために、及び任意に少なくとも１つの前述の成分を好ましくは連続的に反応ゾーン（Ｚ）に導入して再利用し、特に、イソブテンを分離及び単離するために、前述のゾーン（Ｚ）から気相の少なくとも一部を連続的に取り出すことにより、及び、
（ｉｉｉ）任意に液相の少なくとも一部を少なくとも１つの外部の、好ましくは連続的な分画に供するために、好ましくは、液相の少なくとも一部の１以上の成分、特に、ネオヘキセンを好ましくは連続的に分離及び単離するために、及び任意に少なくとも１つの前述の成分を好ましくは連続的に反応ゾーン（Ｚ）に導入して再利用し、特に、イソブテンを分離及び単離するために、前述のゾーン（Ｚ）から液相の少なくとも一部を連続的に取り出すことにより有利であると見出され得る。
【００９７】
また、接触を行うことは、特に、
（ｉ）反応混合物の残部が実質的に液相中で維持される一方で、反応混合物の少なくとも２つの成分、特に、エチレン、イソブテン、及び任意にネオヘキセンが実質的に気相中で維持され、内側の、好ましくは反応ゾーン（Ｚ）の一部で連続的な分画に供される条件下で（すなわち、気相／液相の混合相とする条件下で）、触媒を含む反応ゾーン（Ｚ）にイソブテンを連続的に導入することにより、
（ｉｉ）分画された気相の成分、特に、ネオヘキセンを好ましくは連続的に単離するために、及び、任意に、分画された気相の成分、特に、イソブテンを好ましくは連続的に反応ゾーン（Ｚ）に導入して再利用するために、前述のゾーン（Ｚ）から、前述の分画された気相の成分を連続的に取り出すことにより、及び、
（ｉｉｉ）任意に液相の少なくとも一部を少なくとも１つの外部の、好ましくは連続的な分画に供するために、好ましくは、液相の少なくとも一部の１以上の成分、特に、ネオヘキセンを好ましくは連続的に分離及び単離するために、前述の反応ゾーン（Ｚ）から液相の少なくとも一部を連続的に取り出すことにより有利であると見出され得る。
【００９８】
すべての場合において、接触は、触媒を含む反応ゾーン（Ｚ）で行なわれる。触媒は、一般に、固体であり、特に、固体粒子の形態であり、例えば、気体あるいは液体のイソブテンの流れが通過する蒸留充填物（ｄｉｓｔｉｌｌａｔｉｏｎ  ｐａｃｋｉｎｇ）若しくは層状の形態であり、又は、気体あるいは液体のイソブテンと流れの形態で同伴する、若しくは気体あるいは液体のイソブテンにより懸濁が維持される固体粒子の形態である。
【００９９】
接触は、静的反応器、リサイクル反応器、又は動的反応器を含む反応ゾーン（Ｚ）で行なわれる。したがって、例えば、接触は、完全な反応サイクルの間に導入された所定量のイソブテン及び触媒を含む静的反応器で行なわれ得る。また、接触は、少なくとも１つの形成された反応混合物の成分、好ましくは未反応のイソブテンを再利用することが可能であり、反応器の内側又は外側の先の分画により、反応混合物から分離される、リサイクル反応器で行われ得る。また、接触は、気体あるいは液体のイソブテンの流れが触媒を含む床へ流れる、又は該床を通過する、動的反応器で行なわれ得る。
【０１００】
実際には、接触は、管式（又は多管式）反応器、蒸留塔反応器、スラリー反応器、流動層反応器、機械攪拌床反応器（ｍｅｃｈａｎｉｃａｌｌｙ  ａｇｉｔａｔｅｄ  ｂｅｄ  ｒｅａｃｔｏｒ）、流動層機械攪拌床反応器（ｆｌｕｉｄｉｓｅｄ  ａｎｄ  ｍｅｃｈａｎｉｃａｌｌｙ  ａｇｉｔａｔｅｄ  ｂｅｄ  ｒｅａｃｔｏｒ）、固定床反応器、及び循環床反応器（ｃｉｒｃｕｌａｔｉｎｇ  ｂｅｄ  ｒｅａｃｔｏｒ）から選択される反応器を含む反応ゾーン（Ｚ）で行われる。一般に、固体触媒（特に、粒子形状）は、管式（又は多管式）反応器の管内部に配置される。したがって、好ましくは連続的に管に導入されたイソブテンは、流れの形態で該管を通過し、反応混合物を形成するために触媒と接触する。また、触媒は、蒸留反応器内に配置され、該触媒は、好ましくは、触媒及び蒸留充填物（すなわち、蒸留機能及び触媒機能を有する蒸留塔のための充填物：例えば、米国特許第４，２４２，５３０号明細書に記載のリング、サドル、顆粒、シート、チューブ、螺旋、及び、バッグに充填されたもの）として機能する蒸留システムの成分である。また、触媒は、流動層反応器、機械攪拌床反応器、固定床反応器、又は循環床反応器の床を形成する。触媒は、前述の反応器のうちの１つで用いられ、任意に少なくとも１つの固体不活性剤（好ましくは、シリカ、アルミナ、シリカ−アルミナ及びケイ酸アルミニウムから選択される）と混合して用いられる。イソブテンは、前述の反応器のうちの１つに好ましくは連続的に導入され、一般に、気体あるいは液体の流れの形態で好ましくは連続的に管へ流れる若しくは該管で循環するか、又は、前述の反応器の床あるいは蒸留充填物を通過する若しくは該床あるいは該充填物で循環する。ネオヘキセンの最適生産条件での反応の進行を促進するために、工程は、反応混合物の１以上の成分、好ましくはネオヘキセンを好ましくは連続的に取り出すことにより有利に行われる。
【０１０１】
また、工程は、ネオヘキセンを単離するために、反応混合物からネオヘキセンを分離することを含むのが好ましい。分離は、様々な方法で行われ、非連続的、又は好ましくは連続的に行われる。分離は、反応混合物の同一の又は異なる分画を含み、同一又は異なる型であり、好ましくは、
−  物理的状態の変化、好ましくは、気相／液相の変化による、特に、蒸留又は濃縮による分画
−  分子ろ過、好ましくは、半透性選択膜（ｓｅｍｉ−ｐｅｒｍｅａｂｌｅ  ａｎｄ  ｓｅｌｅｃｔｉｖｅ  ｍｅｍｂｒａｎｅ）による分画、及び、
−  吸着、好ましくは分子ふるいによる分画から選択される。
【０１０２】
分離は、反応ゾーン（Ｚ）とは別個の独立した、少なくとも１つの分画ゾーン（Ｆ）で行われる。例えば、１以上の蒸留／濃縮塔で、又は該反応ゾーン（Ｚ）の一部に配置された少なくとも１つの分画ゾーン（Ｆ）で、及び、例えば、米国特許第４，２４２，５３０号明細書に記載のような蒸留塔反応器で行われる。
【０１０３】
また、分離は、２つ（あるいは、それよりも多い）の、特に、同一又は異なる型の、好ましくは、上述の型の分画から選択される、連続的な分画の組み合わせを含む反応混合物の二重の（又は多重の）分画により行われる。特に、分離は、特に、好ましくは反応混合物のネオヘキセン及び少なくとも１つの他の成分、好ましくは、２，３−ジメチル−２−ブテン、２，３−ジメチル−１−ブテン及び／又は好ましくは再利用されて触媒と接触される未反応のイソブテンを分離及び単離するために、２つ（あるいは、それよりも多い）の連続的な分画ゾーンで行われる。例えば、反応ゾーン内（Ｚ）に配置された少なくとも１つの分画ゾーン、及び該反応ゾーン（Ｚ）の外側の他の１つの分画ゾーン、例えば、蒸留塔、少なくとも１つの蒸留／濃縮塔、又は反応ゾーン（Ｚ）の外側に配置された全ての塔において連続的に、及び、例えば、２以上の蒸留／濃縮塔で行われる。
【０１０４】
本発明の方法は、上述のとおり、反応ゾーン及び分画ゾーンを含む蒸留塔反応器により有利に行われる。前述の反応器の反応ゾーンにおいては、好ましくは、気相／液相の混合相の形態で、反応混合物を形成するために、イソブテンは、触媒に好ましくは連続的に接触される。そして、特にネオヘキセン、及び、特に該反応ゾーンで好ましくは再利用される未反応のイソブテンを単離するために、分画ゾーンと該反応器で同時に、前述の反応混合物の１以上の成分（特に、エチレン、未反応のイソブテン、及び、好ましくはネオヘキセン）が好ましくは連続的に分離される。
【０１０５】
物理的状態、好ましくは反応混合物の気相／液相の変化による分画は、反応混合物の少なくとも１つの成分、好ましくはネオヘキセンを濃縮又は気化するために、好ましくは、反応混合物の少なくとも１つの成分を該反応混合物から分離及び単離するために、１以上の蒸留／濃縮塔、又は蒸留塔反応器で、特に、反応混合物の冷却若しくは加熱により行われる。分画は、蒸留塔又は蒸留塔反応器の最上部のエチレン、好ましくは、反応ゾーンで再利用される低量の未反応のイソブテン、特に、２，３−ジメチル−２−ブテン、２，３−ジメチル−１−ブテン、及びジイソブテンを含む液体混合物の残部から同様に分離及び単離される依然として低量のネオヘキセンを取り出すために、特に、混合物の蒸留により、特に、少なくとも１つの蒸留塔又は蒸留塔反応器で行われる。液体混合物の残部は、その後、２，３−ジメチル−２−ブテン及び／又は２，３−ジメチル−１−ブテンが、比較的高いオクタン価であり需要の多い生産物であるので、２，３−ジメチル−２−ブテン及び／又は２，３−ジメチル−１−ブテンをジイソブテンから分離及び単離するために、したがって工程の改良のために、同様に分画に、特に、蒸留に供される。
【０１０６】
分子ろ過による分画は、反応混合物の少なくとも１つの成分、好ましくはネオヘキセンを阻むために、及び、反応混合物の残部、特に、エチレン、２，３−ジメチル−２−ブテン、２，３−ジメチル−１−ブテン、ジイソブテン、及び任意に未反応のイソブテンを通すために、反応混合物を１以上の半透性選択膜に通すことにより行われる。
【０１０７】
吸着による分画は、反応混合物の少なくとも１つの成分、特に、ネオヘキセンを維持するために、及び反応混合物の他の成分、特に、エチレン、２，３−ジメチル−２−ブテン、２，３−ジメチル−１−ブテン、ジイソブテン、及び任意に未反応のイソブテンを通すために、少なくとも１つの脱着工程に保持された該反応混合物の成分を供することで、好ましくはＴＳＡ法（“温度スイング吸着”法）又はＰＳＡ法（“圧力スイング吸着”法）により、該反応混合物の成分を単離するために、１以上の分子ふるいに反応混合物を通すことにより行われる。
【０１０８】
また、分離は、特に、好ましくは（ａ）ネオヘキセン、及び、（ｂ）２，３−ジメチル−１−ブテン、（ｃ）２，３−ジメチル−２−ブテン、（ｄ）ジイソブテン、（ｅ）エチレン、及び、（ｆ）未反応のイソブテンのうちの少なくとも１つの反応混合物の他の成分を分離するために、好ましくは、上述した３つの分画から選択される少なくとも２又は３つの異なる型の連続的な分画の組み合わせを含む。
【０１０９】
本発明の方法は、反応混合物から未反応のイソブテンを分離し、次いで、好ましくは、特に、該方法による生産物を増加するために、未反応のイソブテンを再利用して触媒に接触することを有利に含む。また、該方法は、特に、比較的高いオクタン価である、２，３−ジメチル−１−ブテン及び／又は２，３−ジメチル−２−ブテンを反応混合物から分離すること、好ましくは２，３−ジメチル−１−ブテン及び／又は２，３−ジメチル−２−ブテンを単離することを含む。
【０１１０】
該方法は、特に、単一成分をガソリンと混合して、ガソリンのオクタン価を増加するために、又は、特に、ガソリンブレンド基材（ｇａｓｏｌｉｎｅ  ｂｌｅｎｄｓｔｏｃｋ）としての単一成分を使用するために、Ｃ５＋炭化水素生産物（すなわち、少なくとも５個の炭素原子を含む）、例えば、Ｃ５＋オレフィン、及び任意にネオヘキセンを含むＣ５＋アルカンを単一成分として反応混合物から分離及び単離することを有利に含む。
【０１１１】
また、本発明は、ガソリンと混合して、ガソリンのオクタン価を増加するための前述の単一成分の使用に関する。また、本発明は、ガソリンブレンド基材としての前述の単一成分の使用に関する。
【０１１２】
また、本発明の方法は、特に、少なくとも１つの分離された画分をガソリンと混合して、ガソリンのオクタン価を増加するために、又は、特に、ガソリンブレンド基材としての少なくとも１つの分離された画分を使用するために、Ｃ５＋炭化水素生産物、例えば、Ｃ５＋オレフィン、及び任意にネオヘキセンを含むＣ５＋アルカンを単一成分として反応混合物から分離し、該単一成分から少なくとも１つの分離された画分を分離及び単離することを有利に含む。
【０１１３】
また、本発明は、ガソリンと混合して、ガソリンのオクタン価を増加するための少なくとも１つの前述の分離された画分の使用に関する。また、本発明は、ガソリンブレンド基材としての少なくとも１つの前述の分離された画分の使用に関する。
【０１１４】
また、本発明の方法は、ネオヘキセンの製造において、すなわち、単一の（反応）工程で、比較的高い選択性で、特に有利である。
【０１１５】
次の実施例は、本発明を説明するものである。
【実施例】
【０１１６】
＜実験例１：アルミナ（Ｗ−Ｈ／Ａｌ）でグラフト化された有機金属タングステン水素化物を含む金属触媒の調製＞
第一工程において、１００ｍ２／ｇの比表面積（Ｂ．Ｅ．Ｔ．）であり、９４．９５重量％のアルミナ及び５重量％の水を含む、Ｄｅｇｕｓｓａ社（ドイツ）により“Ａｅｒｏｘｉｄｅ（登録商標）Ａｌｕ  Ｃ”の商品名で市販されている２．５ｇのγ−アルミナを、１５時間の気流の下、５００℃で、か焼処理をした後、１５時間１０−２Ｐａの絶対圧下、５００℃で、脱ヒドロキシル処理をした。このように処理されたアルミナは、赤外線分光法において、それぞれ３７７４、３７２７及び３６８３ｃｍ−１の残留（ＡｌＯ−Ｈ）結合の特性を有する３つの吸収バンドを示した。
【０１１７】
第二工程において、予め調製された１．８ｇのアルミナを単離し、２５℃で、アルゴン雰囲気下で、攪拌手段が取り付けられた反応器に導入した。次いで、触媒の先駆物質（Ｐｒ）として作用するタングステントリス（ネオペンチル）ネオペンチリジン３０５ｍｇを、反応器に導入した。該先駆物質の一般式は式（２４）のとおりである。
【０１１８】
式（２４）
【化２４】
2010513254.tif 000025
【０１１９】
次いで、反応器を６６℃まで加熱し、アルミナでグラフト化された有機金属タングステン化合物を得るために、得られた混合物を乾燥状態で４時間攪拌した。攪拌の終わりに、反応器を２５℃まで冷却し、未反応の先駆物質（Ｐｒ）の余剰を、２５℃でｎ−ペンタンで混合物を洗浄することにより除去した。アルミナでグラフト化された有機金属タングステン化合物を、その後、真空乾燥し、アルゴン雰囲気下で単離した。単離された有機金属タングステン化合物は、４．４重量％のタングステンを含んでいた。その一般式は式（２５）のとおりである。
【０１２０】
式（２５）
【化２５】
2010513254.tif 000026
【０１２１】
第三工程において、予め調製されたアルミナでグラフト化された有機金属タングステン化合物５００ｍｇを、該有機金属タングステン化合物を水素と接触して、１５０℃で１５時間、７３ｋＰａの水素絶対圧力下で脱ヒドロキシル処理を行うために、５００ｍｌの容量の反応器に載置した。脱ヒドロキシル処理の終わりに、反応器を２５℃まで冷却し、大気圧でのアルゴン雰囲気下で、アルミナでグラフト化された有機金属タングステン水素化物を含む触媒（Ｗ−Ｈ／Ａｌ）を単離して得た。触媒は、４．４重量％のタングステンを含み、赤外線分光法において、それぞれ１９０３及び１８０４ｃｍ−１の、アルミナでグラフト化された（Ｗ−Ｈ）結合の特性を有する２つの吸収バンドを示した。また、５００ＭＨｚでの核磁気共鳴（ｓｏｌｉｄ１Ｈ−ＮＭＲ）において、０．６ｐｐｍのタングステン水素化物（δＷ−Ｈ）の化学シフト値を示した。
【０１２２】
＜実験例２（比較例）：シリカ（Ｔａ−Ｈ／Ｓｉ）でグラフト化された有機金属タンタル水素化物を含む金属触媒の調製＞
第一工程において、２００ｍ２／ｇの比表面積（Ｂ．Ｅ．Ｔ．）である、Ｄｅｇｕｓｓａ社（ドイツ）により“Ａｅｒｏｓｉｌ  ２００（登録商標）”の商品名で市販されている１．８ｇのシリカを、１５時間１０−２Ｐａの絶対圧下、５００℃で、脱ヒドロキシル処理をした。得られたシリカは、赤外線分光法において、３７４７ｃｍ−１の残留（ＳｉＯ−Ｈ）結合の特性を有する吸収バンドを示した。
【０１２３】
第二工程において、予め調製された１．４ｇのシリカを単離し、２５℃で、アルゴン雰囲気下で、攪拌手段が取り付けられた反応器に導入した。次いで、触媒の先駆物質（Ｐｒ）として作用するタンタルトリス（ネオペンチル）ネオペンチリジン２７０ｍｇを、反応器に導入した。該先駆物質の一般式は式（２６）のとおりである。
【０１２４】
式（２６）
【化２６】
2010513254.tif 000027
【０１２５】
次いで、シリカでグラフト化された有機金属タンタル化合物を得るために、得られた混合物を２５℃で２時間攪拌した。攪拌の終わりに、未反応の先駆物質（Ｐｒ）の余剰を、２５℃でｎ−ペンタンで洗浄することにより除去した。その後、シリカでグラフト化された有機金属タンタル化合物を真空乾燥した。有機金属タンタル化合物は、５．２重量％であった。その一般式は式（２７）及び（２８）のとおりである。
【０１２６】
式（２７）
【化２７】
2010513254.tif 000028
【０１２７】
式（２８）
【化２８】
2010513254.tif 000029
【０１２８】
第三工程において、予め調製されたシリカでグラフト化された有機金属タンタル化合物を水素と接触して、１５０℃で１５時間、７３ｋＰａの水素絶対圧力下で、脱ヒドロキシル処理を行った。脱ヒドロキシル処理の終わりに、アルゴン雰囲気下で、シリカでグラフト化された有機金属タンタル水素化物を含む触媒（Ｔａ−Ｈ／Ｓｉ）を単離して得た。触媒は、５．２重量％のタンタルを含み、赤外線分光法において、１８３０ｃｍ−１の、シリカでグラフト化された（Ｔａ−Ｈ）結合の特性を有する吸収バンドを示した。
【０１２９】
＜実験例３：（Ｗ−Ｈ／Ａｌ）触媒でのネオヘキセンの調製＞
実験例１で調製した（Ｗ−Ｈ／Ａｌ）触媒５００ｍｇを含む、１５０℃まで加熱した５ｍｌの容積の動的反応器に、イソブテンを連続的に、触媒のタングステンのモル当たり及び分当たり１．５２モルの速度で、０．１ＭＰａの全絶対圧下で、導入した。イソブテンの初期変換率は４０％であり、３００分間の接触で、その変換率は１０％付近で安定することが観察された。５００分間の接触により得られた反応混合物は、ネオヘキセン、２，３−ジメチル−２−ブテン、エチレン、ジイソブテン、及び未反応のイソブテンを含んでいた。次のモル選択性（ｍｏｌａｒ  ｓｅｌｅｃｔｉｖｉｔｙ）を測定及び算出した。
【０１３０】
−  ネオヘキセン：２１％
−  ２，３−ジメチル−１−ブテン：３３％
−  ２，３−ジメチル−２−ブテン：８％
−  エチレン：３０％
−  ジイソブテン：８％
【０１３１】
１０００分間の接触の終わりに、水素反応器の水素のモルの割合が４．５％となる量の水素を反応器に添加した。イソブテンの変換割合は、１０％から２３％にすぐに上昇した後、後者の値で安定した。
【０１３２】
１２００分間の接触後に、反応器を２０℃まで冷却し、イソブテンの導入を停止した。反応混合物を回収し、マイクロ蒸留によりネオヘキセンを該混合物の残部から単離した。
【０１３３】
＜実験例４（比較例）：（Ｔａ−Ｈ／Ｓｉ）触媒でのネオヘキセンの調製＞
実験例３において、（Ｗ−Ｈ／Ａｌ）触媒の代わりに実験例２（比較例）で調製した（Ｔａ−Ｈ／Ｓｉ）触媒を用いた以外は、実験例３と全く同様の手順を採用した。イソブテンの初期変換率は１２％であり、３００分間の接触で、その変換率は１．５％付近で安定することが観察された。５００分間の接触により得られた混合物は、ネオヘキセン、２，３−ジメチル−２−ブテン、エチレン、プロペン、イソペンテン、ジイソブテン、及び未反応のイソブテンを含んでいた。次のモル選択性を測定及び算出した。
【０１３４】
−  ネオヘキセン：２％
−  ２，３−ジメチル−１−ブテン：３２％
−  ２，３−ジメチル−２−ブテン：９％
−  エチレン：２０％
−  イソペンテン：２２％
−  プロペン：１０％
−  ジイソブテン：５％
【０１３５】
ネオヘキセンのモル選択性は、非常に弱く（実験例３で得られたものよりも約１０倍弱い）、他の異なるオレフィン、特に、イソペンテン及びプロペンを形成したことが分かった。
【国際調査報告】
2010513254.tif 000030
2010513254.tif 000031